СПОСОБ ВНЕПЕЧНОЙ ОБРАБОТКИ СТАЛИ

1. Способ внепечной обработки стали, включающий раскисление стали в ковше алюминием, вакуумирование, измерение активности кислорода и содержания серы в металлическом расплаве для расчета количества вводимого в металл кальция, модифицирование кальцием и мягкую продувку аргоном, отличающийся тем, что способ дополнительно включает полную отсечку печного шлака при выпуске из печи или сразу после него на специальном стенде и наведение нового высокоосновного шлака с содержанием FeO менее 1% и первичное глубокое раскисление стали при выпуске из печи алюминием, обеспечивающее активность кислорода в металле не более 0,0005%, причем перед введением кальция помимо определения содержания серы и активности кислорода в металле, дополнительно определяют состав шлака, а требуемую концентрацию кальция в металле при активности кислорода 0,0005…0,0020% определяют по уравнению:
и при активности кислорода менее 0,0005%, по уравнению:
где [Са] - требуемое для обеспечения оксидной фазы заданного состава содержание кальция в металле, %;
[S] - содержания серы в металле перед обработкой кальцием, %;
a
O
- активность кислорода в металле, %;
СаО - заданное содержание СаО в неметаллических включениях, %;
шл
2
3
шл
2
3
(CaO) и (AlO) - содержание СаО и AlO в шлаке по результатам анализа, %.
2. Способ по п.1, отличающийся тем, что количество кальция, вводимого в металл, должно удовлетворять условию:
a
O
0,5…2,0·≤[Са]≤2,5·[S] при активности кислорода 0,0005…0,002% и
a
O
2,0…10,0·≤[Са]≤2,5·[S] при активности кислорода менее 0,0005%,
где [Са] - количество кальция, вводимого в металл (в пересчете на усвоенный), %;
[S] - содержания серы перед обработкой кальцием, %;
a
O
- активность кислорода в металле, %.
3. Способ по п.1, отличающийся тем, что кальций в металл вводят в виде порошковой проволоки, в состав которой входит кальцийсодержащий легирующий компонент.
4. Способ по п.1, отличающийся тем, что модифицирование металла кальцием проводят до вакуумирования.